(57)【要約】【課題】ポリアミド樹脂組成物と発泡剤を混合し、溶融成形する事を特徴とする製造方法において、軽量化しつつ、優れた機械強度を示すポリアミド樹脂発泡体を提供する。【解決手段】（Ａ１）ＰＡ三元共重合体を含むことを特徴とする（Ａ）ポリアミド樹脂組成物と（Ｂ）発泡剤を混合し、溶融成形することを特徴とするポリアミド樹脂発泡体の製造方法であって、（Ａ）ポリアミド樹脂組成物のポリマー部分１００重量部に対し、（Ｂ）発泡剤０．２〜２重量部を混合することが好ましい。【選択図】なし【特許請求の範囲】
【請求項１】
（Ａ１）ポリアミド三元共重合体を含む（Ａ）ポリアミド樹脂組成物と（Ｂ）発泡剤を含む（Ｄ）マスターバッチを混合し、溶融成形することを特徴とするポリアミド樹脂発泡体の製造方法。
【請求項２】
（Ａ）ポリアミド樹脂組成物のポリマー部分１００重量部に対し、（Ｂ）発泡剤０．２〜２重量部を混合することを特徴とする請求項１記載のポリアミド樹脂発泡体の製造方法。
【請求項３】
（Ａ１）ポリアミド三元共重合体が、（ａ１）ジアミン及び脂肪族ジカルボン酸から誘導されるアミド単位７０〜８５重量％、（ａ２）ジアミン及び芳香族ジカルボン酸から誘導されたアミド単位５〜２０重量％、および（ａ３）ラクタムから誘導されるアミド単位１〜１０重量％を含むポリアミド三元共重合体であり、かつ（ａ２）ジアミン及び芳香族ジカルボン酸から誘導されたアミド単位と（ａ３）ラクタムから誘導されるアミド単位との重量比（ａ２）／（ａ３）が１以上である請求項１または２記載のポリアミド樹脂発泡体の製造方法。
【請求項４】
（Ｂ）発泡剤の分解温度が２００〜２５０℃であることを特徴とする請求項１〜３のいずれか１項記載のポリアミド樹脂発泡体の製造方法。
【請求項５】
（Ａ１）ポリアミド三元共重合体を含むポリアミド樹脂組成物（Ａ）を発泡させたポリアミド樹脂発泡体。
【発明の詳細な説明】
【技術分野】
【０００１】
本発明は、ポリアミド樹脂組成物と発泡剤を混合し、溶融成形する事によって得られるポリアミド樹脂発泡体の製造方法に関するものである。
【背景技術】
【０００２】
発泡成形は、軽量化技術としては一般的で、汎用プラスチックであるポリプロピレン（以降、ＰＰと称す）やポリエチレン（以降、ＰＥ）、ポリスチレン（以降、ＰＳ）から得られる発泡製品の工法として活用されている。汎用プラスチックよりも高耐熱特性を示すエンジニアリングプラスチックであるポリアミド（以降、ＰＡ）樹脂では、特許文献１にあるようにＰＡ６６樹脂を用いて実施された例も過去にある。しかし特許文献１によると、ＰＡ６６樹脂に特定の化合物を特定量含有しないと、実用化レベルの発泡体を得る事ができないとある。つまり、発泡し軽量化できても、高い機械物性を得る事ができないといえる。またＰＡ６６樹脂は、融点（以降、Ｔｍと称す）と結晶化温度（以降、Ｔｃと称す）の差が小さいので固化に要する時間が他のＰＡに比べ短くなり、発泡する前に固化が完了し易い。つまりＰＡ６６樹脂は、発泡成形に適していなかった。ＰＡ６６樹脂よりもＴｍとＴｃの差が大きいＰＡ６樹脂を用いても、本発明者の検討によれば、発泡し軽量化できても満足できる機械強度を有する発泡体を得る事ができないものであった。
【特許文献１】特開２００１−２３４０５８号公報
【発明の開示】
【発明が解決しようとする課題】
【０００３】
本発明は、ＰＡ樹脂組成物に発泡剤を混合して得られる発泡体の製造方法において、前記ＰＡ樹脂組成物が発泡成形に適したＰＡ樹脂と、前記発泡剤をブレンドし、溶融成形する事により、軽量化しつつ機械物性にすぐれた発泡体の製造方法を提供するものである。
【課題を解決するための手段】
【０００４】
本発明者は、上記課題を解決すべく鋭意検討を行った結果、次のような手段を採用するものである。すなわち、本発明は、（Ａ１）ＰＡ三元共重合体を含むことを特徴とする（Ａ）ポリアミド樹脂組成物と（Ｂ）発泡剤を混合することで、溶融成形した際に、適度な発泡性を有しており、軽量化と優れた機械物性をもつポリアミド樹脂発泡体の製造方法を採用するものである。
【０００５】
すなわち、本発明は以下のとおりである。
１．（Ａ１）ポリアミド三元共重合体を含む（Ａ）ポリアミド樹脂組成物と（Ｂ）発泡剤含む（Ｄ）マスターバッチとを混合し、溶融成形することを特徴とするポリアミド樹脂発泡体の製造方法。
２．上記１記載（Ａ）ポリアミド樹脂組成物のポリマー成分１００重量部に対し、（Ｂ）発泡剤０．２〜２重量部を混合する事を特徴とする上記１記載のポリアミド樹脂発泡体の製造方法。
３．上記１記載の（Ａ１）ポリアミド三元共重合体が、（ａ１）ジアミン及び脂肪族ジカルボン酸から誘導されるアミド単位７０〜８５重量％、（ａ２）ジアミン及び芳香族ジカルボン酸から誘導されたアミド単位５〜２０重量％、および（ａ３）ラクタムから誘導されるアミド単位１〜１０重量％を含むポリアミド三元共重合体であり、かつ（ａ２）ジアミン及び芳香族ジカルボン酸から誘導されたアミド単位と（ａ３）ラクタムから誘導されるアミド単位との重量比（ａ２）／（ａ３）が１以上である上記１または２記載のポリアミド樹脂発泡体の製造方法。
４．上記１または記載の（Ｂ）発泡剤の分解温度が２００〜２５０℃であることを特徴とする上記１〜３のいずれか記載のポリアミド樹脂発泡体の製造方法。
５．（Ａ１）ポリアミド三元共重合体を含むポリアミド樹脂組成物（Ａ）を発泡させたポリアミド樹脂発泡体。
【発明の効果】
【０００６】
本発明によれば、三元共重合体を含むＰＡ樹脂組成物と発泡剤とを溶融成形し、更に成形条件として未発泡体として完全に充填できる樹脂量よりも少ない樹脂量にする事で、軽量化しつつ機械物性に優れるＰＡ樹脂発泡体を得ることができる。
【発明を実施するための最良の形態】
【０００７】
以下、本発明の実施形態を詳細に説明する。
【０００８】
本発明における（Ａ）ＰＡ樹脂組成物は（Ａ１）ＰＡ三元共重合体が含まれる事を特徴とし、（Ａ１）ＰＡ三元共重合体全体を１００重量％とし、各繰返し構造単位の共重合割合が（ａ１）ジアミン及び脂肪族ジカルボン酸から誘導されるアミド単位７０〜８５重量％、（ａ２）ジアミン及び芳香族ジカルボン酸から誘導されたアミド単位５〜２０重量％、（ａ３）ラクタムから誘導されるアミド単位１〜１４重量％であり、特に（ａ３）は２〜１２重量％が好ましく、また（ａ２）／（ａ３）の重量比が１以上であることを特徴とする。これらの重量比は共重合体を製造する際の原料の割合を調整することにより、達成される。
【０００９】
（ａ１）ジアミン及び脂肪族ジカルボン酸から誘導されるアミド単位の重量比が７０重量％以上とすることで、発泡体としたときの機械特性を良好に保つことができるので好ましい。また、８５重量％以下とすることで、発泡体としたときの外観に優れたものが得られるので好ましい。また（ａ２）ジアミン及び芳香族ジカルボン酸から誘導されたアミド単位を５重量％以上とすることで、発泡体としたときの外観に優れたものが得られるので好ましい。また、２０重量％未満とすることで、発泡体としたときの機械特性を良好に保つことができるので好ましい。また（ａ３）ラクタムから誘導されるアミド単位を１重量％以上とすることで、固化速度を適度な速度とすることができるので、ガラス繊維浮きなどを防ぐことができ、発泡体としたときの外観に優れたものが得られるので好ましい。（ａ３）ラクタムから誘導されるアミド単位を１０重量％以下とすることや（ａ２）／（ａ３）の重量比を１以上とすることで、到達結晶化度が低くなり過ぎることがないので、発泡体としたときの機械特性を良好に保つことができるので好ましい。
【００１０】
なお、（ａ２）／（ａ３）の重量比の上限については特に制限はないが、本発明においては靭性の観点から４以下が好ましい。また、（ａ３）単位を持たず、（ａ１）単位と（ａ２）単位の二元共重合ポリアミド樹脂では結晶化温度（Ｔｃ）が高い為、満足できる発泡体を得ることができない。
【００１１】
本発明において、（ａ１）ジアミンおよび脂肪族ジカルボン酸から誘導されるアミド単位としては、ヘキサメチレンジアミンとアジピン酸、セバシン酸などから誘導されるアミド単位が好ましく、（ａ２）ジアミンおよび芳香族ジカルボン酸から誘導されるアミド単位としては、ヘキサメチレンジアミンとイソフタル酸、テレフタル酸などから誘導されるアミド単位が好ましく、（ａ３）ラクタムから誘導されるアミド単位としては、ε−カプロラクタム、ω−ラウロラクタム等から誘導されるアミド単位が好ましく用いられる。
【００１２】
上記（Ａ１）ＰＡ三元共重合体としては、ヘキサメチレンアジパミド（以降、ＰＡ６６）／ヘキサメチレンイソフタラミド（以降、６Ｉ）／カプロアミド（以降、ＰＡ６）、ＰＡ６６／ヘキサメチレンテレフタラミド（以降、６Ｔ）／ＰＡ６、ヘキサメチレンセバカミド（以降、ＰＡ６１０）／６Ｉ／ＰＡ６、ＰＡ６１０／６Ｔ／ＰＡ６、ヘキサメチレンドデカミド（以降、ＰＡ６１２）／６Ｉ／ＰＡ６、ＰＡ６１２／６Ｔ／ＰＡ６、ＰＡ６６／６Ｉ／ラウロアミド（以降、ＰＡ１２）、ＰＡ６６／６Ｔ／ＰＡ１２等が挙げられる。
【００１３】
本発明では、（Ａ）ＰＡ樹脂組成物に（Ａ）ＰＡ三元共重合体を含有させることで、発泡の成長を促進させることができる。その分子量は特に限定がなく公知の分子量範囲であればよいが、サンプル濃度０．０１ｇ／ｍｌの９８％濃硫酸溶液中、２５℃で測定した相対粘度として１．５〜３．０の範囲のものが好ましく、特に１．８〜２．３の範囲のものが好ましい。
【００１４】
本発明で用いられる（Ａ）ＰＡ樹脂組成物は、高温時の機械特性を向上させるために、本発明の効果を損なわない程度に（Ａ２）他のＰＡ樹脂を併用する事ができる。併用できるＰＡ樹脂に特に限定はないものの、ＰＡ６６樹脂が好ましい。（Ａ２）他のＰＡ樹脂の配合量としては、（Ａ１）ＰＡ三元共重合体１００重量部に対して、３０〜３００重量部が好ましい。更に３０〜１００重量部が好ましい。配合量を３０重量部以上とすることで、発泡体の高温時の機械物性を優れた者にすることができるので好ましい。一方、配合量を３００重量部以下とすることで、満足できる発泡体を得ることができる。
【００１５】
本発明で用いる（Ｂ）発泡剤は、（Ａ）ＰＡ樹脂組成物を発泡させることができればよい。発泡剤の配合量としては、（Ａ）ＰＡ樹脂組成物のポリマー成分１００重量部に対して、０．１〜５重量部が好ましい。更に０．５〜１．５重量部が好ましい。配合量が０．１重量部以上とすることで、適度な発泡が形成でき、軽量化できる。５重量部以下とすることで、優れた機械物性を示す発泡体を得る事ができる。
【００１６】
また本発明で使用する（Ｂ）発泡剤としては、（Ｂ）発泡剤の分解温度（以降、Ｔｄとする）が２００〜２５０℃であることが好ましく、２１０〜２３０℃が更に好ましい。Ｔｄが２００℃以下の場合は、発泡させる為に必要なガス量以上のガスが発生してしまい、得られる発泡体において満足できる外観を得る事ができない。一方Ｔｄが２５０℃以上の場合は、発泡させる為に必要なガス量が発生しない為、発泡体を得る事ができない。
【００１７】
本発明で使用できる（Ｂ）発泡剤は、例えば炭酸アンモニウム及び重炭酸ソーダ等の無機化合物、並びにアゾ化合物、スルホヒドラジド化合物、ニトロソ化合物及びアジド化合物等の有機化合物等が使用できる。上記アゾ化合物としてはアゾジカルボンアミド（以降、ＡＤＣＡと称す)、２,２−アゾイチブチロニトリル、アゾヘキサヒドロベンゾニトリル、及びジアゾアミノベンゼン等が例示でき、中でもＡＤＣＡが好まれて活用されている。上記スルホヒドラジド化合物としてはベンゼンスルホヒドラジド、ベンゼン−１,３−ジスルホヒドラジド、ジフェニルスルホン−３,３−ジスルホヒドラジド及びジフェニルオキシド−４,４−ジスルホヒドラジド−等が例示でき、上記ニトロソ化合物としてはＮ,Ｎ−ジニトロソペンタメチレンテトラミン（ＤＮＰＴ）及びＮ,Ｎ−ジメチルテレフタレート等が例示でき、上記アジド化合物としてはテレフタルアジド及びＰ−第三ブチルベンズアジド等が例示できる。
【００１８】
これらの発泡剤を分解して得られる発生ガスとしては、窒素ガス（Ｎ２）、二酸化炭素ガス（ＣＯ２）、一酸化炭素（ＣＯ）、アンモニア（ＮＨ３）があり、中でも発泡性及び環境面において最も良好なＮ２が一般的に活用されている。
【００１９】
また（Ｂ）発泡剤は、（Ａ）ポリアミド樹脂組成物中に均一に分散させる為に、（Ｂ）発泡剤と（Ｂ）発泡剤の分解温度よりも低い融点である（Ｃ）熱可塑性樹脂をベース材からなる（Ｄ）発泡剤マスターバッチとして、（Ａ）ポリアミド樹脂組成物と混合して使用できる。ベース材となる（Ｃ）熱可塑性樹脂は、（Ｂ）発泡剤のＴｄよりも低い融点であれば特に制限なく使用でき、例えばポリスチレン（ＰＳ）、ポリエチレン（ＰＥ）、ポリプロピレン（ＰＰ）等が挙げられる。（Ｂ）発泡剤と（Ｃ）熱可塑性樹脂の配合比率としては、（Ｃ）熱可塑性樹脂１００重量部に対し、発泡剤１１〜１００重量部が好ましい。１１重量部を下回ると、（Ａ）ポリアミド樹脂組成物に混合する（Ｄ）マスターバッチ量が多くなるため初期機械物性が低くなってしまう。一方１００重量部を上回ると、発泡剤の分散性の問題から、マスターバッチ化が困難である。
【００２０】
本発明で用いられる（Ａ）ＰＡ樹脂組成物は、機械物性を向上させるために（Ｅ）強化材が好ましく用いられる。（Ｅ）強化材としては、一般に樹脂の強化用に用いるものなら特に限定はない。ガラス繊維としては、例えば長繊維タイプや短繊維タイプのチョップドストランド、ミルドファイバーなどから選択して用いることができる。また、ガラス繊維はエチレン／酢酸ビニル共重合体などの熱可塑性樹脂、エポキシ樹脂などの熱硬化性樹脂で被膜あるいは集束されていてもよい。なお、本発明に使用できる上記の強化材はその表面をシラン系カップリング剤、チタネート系カップリング剤などのカップリング剤その他の表面処理剤および膨潤性の層状珪酸塩では有機化オニウムイオンで予備処理することは、より優れた機械的強度を得る意味において好ましい。ガラス繊維以外の（Ｅ）強化材としては、板状、棒状、球状などの形状を持った長径と短径の比率であるアスペクト比が５以下のものが挙げられ、このような（Ｅ）強化材としては、例えば、タルク、ワラステナイト、ゼオライト、セリサイト、カオリン、マイカ、クレー、パイロフィライト、アスベスト、アルミノシリケート、珪酸カルシウムなどの非膨潤性珪酸塩、アルミナ、シリカ、珪藻土、酸化亜鉛、酸化カルシウム、酸化マグネシウム、酸化スズ、酸化アンチモン、酸化ジルコニウム、酸化チタン、酸化鉄などの金属酸化物、炭酸カルシウム、炭酸マグネシウム、炭酸亜鉛、炭酸バリウム、ドロマイト、ハイドロタルサイトなどの炭酸塩、硫酸カルシウム、硫酸バリウムなどの硫酸塩、水酸化マグネシウム、水酸化カルシウム、水酸化アルミニウム、塩基性炭酸マグネシウムなどの水酸化物、ガラスビーズ、ガラスフレーク、セラミックビーズ、窒化ホウ素、窒化アルミニウム、炭化珪素などが挙げられる。こられは中空であってもよく、さらにはこれら強化材を２種類以上用いることも可能である。また、これら（Ｅ）強化材をイソシアネート系化合物、有機シラン系化合物、有機チタネート系化合物、有機ボラン系化合物、エポキシ化合物などのカップリング剤で処理して使用してもよい。
【００２１】
これらガラス繊維以外の（Ｅ）強化材の中でも、剛性、表面外観、寸法安定性に優れる点でガラスビーズ、タルク、マイカ、ワラステナイト、カオリンが好ましい。平均粒径は０．５〜１０μmであることが好ましい。平均粒径が０．５μm未満では凝集が起こりやすく剛性に劣る場合がある。また平均粒径が１０μmを超えると剛性、表面外観に劣る場合がある。なお、平均粒径は、レーザー回折法により測定した粒径の５０％積算値として求めることができる。
【００２２】
また（Ｅ）強化材の配合量は、本発明の効果を損なわない程度の量として、（Ａ）ＰＡ樹脂組成物ポリマー成分を１００重量部として４０〜２５０重量部が好ましい。更に６０〜１２５重量部が好ましい。４０重量部を下回ると、射出成形した際に固化に要する時間が長くなるので、成形が困難になる。一方、２５０重量部を上回ると、満足できる発泡体を得る事ができない。
【００２３】
また、本発明で用いられる（Ａ）ＰＡ樹脂組成物には、長期耐熱性を向上させるために銅化合物が好ましく用いられる。銅化合物の具体的な例としては、塩化第一銅、塩化第二銅、臭化第二銅、ヨウ化第一銅、ヨウ化第二銅、硫酸第二銅、硝酸第二銅、リン酸銅、酢酸第一銅、酢酸第二銅、サリチル酸第二銅、ステアリン酸第二銅、安息香酸第二銅および前記無機ハロゲン化銅とキシリレンジアミン、２−メルカプトベンズイミダゾール、ベンズイミダゾールなどの銅化合物などが挙げられる。中でも１価のハロゲン化銅化合物が好ましく、酢酸第一銅、ヨウ化第一銅などを特に好適な銅化合物として例示できる。銅化合物の添加量は、（Ａ）ＰＡ樹脂組成物全体１００重量部として０．０１〜２重量部であることが好ましく、さらに０．０１５〜１重量部の範囲であることが好ましい。添加量が２重量部よりも多すぎると溶融成形時に金属銅の遊離が起こり、着色により製品の価値を減ずることになり、０．０１重量部より少ないと、長期耐熱性を向上が十分ではない。本発明では銅化合物と併用する形でハロゲン化アルカリ化合物を添加することも可能である。このハロゲン化アルカリ化合物の例としては、塩化リチウム、臭化リチウム、ヨウ化リチウム、塩化リチウム、臭化カリウム、ヨウ化カリウム、臭化ナトリウムおよびヨウ化ナトリウムを挙げることができ、ヨウ化カリウム、ヨウ化ナトリウムが特に好ましい。
【００２４】
本発明における（Ａ）ＰＡ樹脂組成物中には本発明の効果を損なわない範囲で他の成分、例えば酸化防止剤や耐熱安定剤（ヒンダードフェノール系、ヒドロキノン系、ホスファイト系およびこれらの置換体等）、耐候剤（レゾルシノール系、サリシレート系、ベンゾトリアゾール系、ベンゾフェノン系、ヒンダードアミン系等）、離型剤および滑剤（モンタン酸およびその金属塩、そのエステル、そのハーフエステル、ステアリルアルコール、ステアラミド、各種ビスアミド、ビス尿素およびポリエチレンワックス等）、結晶核剤（タルク、シリカ、カオリン、クレー等）、可塑剤（ｐ−オキシ安息香酸オクチル、Ｎ−ブチルベンゼンスルホンアミド等）、帯電防止剤（アルキルサルフェート型アニオン系帯電防止剤、ポリオキシエチレンソルビタンモノステアレートのような非イオン系帯電防止剤、ベタイン系両性帯電防止剤等）、難燃剤（例えば、赤燐、メラミンシアヌレート、水酸化マグネシウム、水酸化アルミニウム等の水酸化物、ポリリン酸アンモニウム、臭素化ポリスチレン、臭素化ポリフェニレンエーテル、臭素化ポリカーボネート、臭素化エポキシ樹脂あるいはこれらの臭素系難燃剤と三酸化アンチモンとの組み合わせ等）、他の重合体を添加することができる。
【００２５】
本発明の（Ａ）ＰＡ樹脂組成物を得る方法としては、特に制限はないが、溶融混練において、たとえば２軸押出機で溶融混練する場合に（Ａ１）ＰＡ三元共重合体と、（Ａ２）他のＰＡ樹脂と、（Ｅ）強化材と、銅化合物とをあらかじめブレンダーを用いてブレンドし、メインフィーダーから供給する方法。（Ａ１）ＰＡ三元共重合体と、（Ａ２）他のＰＡ樹脂と、銅化合物とをあらかじめブレンダーを用いてブレンドし、メインフィーダーから供給し、（Ｅ）強化材を押出機の先端部分のサイドフィーダーから供給する方法が挙げられ、サイドフィードする際のサイドフィード位置としては、元込め位置から吐出口までの長さを１として、元込め位置から１／５〜４／５の位置で行うことが好ましい。また事前に（Ａ１）三元共重合体と、（Ａ２）他のＰＡ樹脂と、銅化合物とを溶融混練した後、（Ｅ）強化剤と溶融混練する方法なども挙げられる。
【００２６】
また、上記方法で得られる（Ａ）ＰＡ樹脂組成物と（Ｂ）発泡剤を混合する方法としては、特に制限はないが、（Ａ）ＰＡ樹脂組成物と前記（Ｄ）発泡剤マスターバッチとをブレンダーを用いてブレンドし、成形機に供給する方法。（Ａ）ＰＡ樹脂組成物と（Ｂ）発泡剤とをブレンダーを用いてブレンドし、成形機に供給する方法が挙げられる。
【００２７】
本発明の発泡体は公知の方法で成形でき、その成形方法に関しても制限はなく射出成形、射出圧縮成形、圧縮成形、押出成形、吹込成形、プレス成形等を利用することができる。中でも射出成形、射出圧縮成形、圧縮成形から選ばれる一方法を採用することが生産性に優れ工業的に本発明を実施する上で好ましい。特に射出成形を用いる場合は、通常ショートショット法を採用し、スプルー、ランナーを含むキャビティの５０〜９５％を射出する事が好ましい。７０〜９０％の樹脂量が更に好ましい。キャビティの５０％を下回ると、発泡体がショートショットになってしまい、満足できる発泡体を得る事ができない。キャビティの９５％上回ると、軽量化する事ができない。
【００２８】
本発明のＰＡ樹脂発泡体の製造方法は、軽量化しつつ機械物性に優れる発泡体を得られる事から、この製造方法を活かしてシフトレバーベースやその他シフトレバーを構成する部品、ウィンドレギュレータードアノブスイッチ類、レバーコントローラー、ドアミラーやルームミラー、バックミラー等を車体に保持する車両用鏡体保持部品、ドアーハンドル、サンバイザーアーム、アシストグリップ、レバースイッチ類、シフトノブ、シリンダーヘッドカバー、エンジン遮音カバー、タイミングベルトカバーなどのカバー類、各種スイッチやセンサーのケース類、ホイールキャップ、フューエルフィラーキャップ、チャイルドシート部品などの自動車関連部品や、自転車部品、車椅子およびベビーカー部品、椅子脚、肘掛け、手摺り、窓枠、ドアノブ、床材およびその支柱、ボルトやねじ等の生活関連部品や家具建材関連部品、パソコンの筐体など電気・電子機器関連における用途などに好適に用いることができる。
【実施例】
【００２９】
以下、実施例を挙げてさらに本発明を詳細に説明するが、本発明はこれらにより限定されるものではない。実施例および比較例に用いた測定方法を以下に示す。
【００３０】
（１）比重
ＩＳＯ１１８３に従って、下記試験片を用い、測定した。
試験片：ＩＳＯ１８７４−２に準じた試験片の平行部から10×10×4mmtに切削。
【００３１】
（２）軽量化率
（１）で得られたそれぞれの比重と以下の算出式より、軽量化率を求めた。
【００３２】
軽量化率＝（未発泡体の比重−発泡体の比重）／未発泡体の比重×１００（％）
（３）材料強度
以下の標準方法に従って測定した。
引張強度（２３℃、絶乾）：ＩＳＯ  ５２７−１、ＩＳＯ  ５２７−２
曲げ強度、曲げ弾性率（２３℃、絶乾）：ＩＳＯ  １７８。
【００３３】
参考例１  （Ａ１）ＰＡ三元共重合体の製造
実施例で用いた（Ａ１）ＰＡ三元共重合体は以下の方法で重合した。
（ａ１）ヘキサメチレンアジパミド単位８１重量％、（ａ２）ヘキサメチレンイソフタラミド単位１５重量％および（ａ３）ε−カプロアミド単位４重量％と、６．１×１０−５ｍｏｌ／ｇの安息香酸（（株）伏見製作所製）を投入し、投入した全量と同量の純水を加え、重合缶内をＮ２で置換した後、攪拌しながら加熱を開始し、缶内圧力を最大２０ｋｇ／ｃｍ２に調整しながら最終到達温度を２７０℃とし反応させた。水浴中に吐出したポリマーをストランドカッターでペレタイズした。得られたペレットは９５℃熱水中で２０時間処理し、未反応モノマーや低重合物を抽出除去した。抽出後のペレットは８０℃で５０時間以上乾燥した。得られたペレットの硫酸相対粘度を測定した結果、その値は２．３であった。
【００３４】
参考例２  ＰＡニ元共重合体の製造
比較例で用いたＰＡニ元共重合体は以下の方法で重合した。
【００３５】
ヘキサメチレンアジパミド単位８１重量％、（ａ２）ヘキサメチレンイソフタラミド単位１９重量％と、６．１×１０−５ｍｏｌ／ｇの安息香酸（（株）伏見製作所製）を投入し、投入した全量と同量の純水を加え、重合缶内をＮ２で置換した後、攪拌しながら加熱を開始し、缶内圧力を最大２０ｋｇ／ｃｍ２に調整しながら最終到達温度を２７０℃とし反応させた。水浴中に吐出したポリマーをストランドカッターでペレタイズした。得られたペレットは９５℃熱水中で２０時間処理し、未反応モノマーや低重合物を抽出除去した。抽出後のペレットは８０℃で５０時間以上乾燥した。得られたペレットの硫酸相対粘度を測定した結果、その値は２．７であった。
【００３６】
参考例３  ＰＡ６６樹脂の製造
比較例で用いたＰＡ６６樹脂は以下の方法で重合した。ヘキサメチレンジアミンとアジピン酸１５００ｇ、イオン交換水３７５ｇを秤量し、重合缶に仕込み、常圧、窒素フロー下で攪拌しながら最終到達温度２６０℃とし反応させた。水浴中に吐出したポリマーをストランドカッターでペレタイズした。得られたペレットは９５℃熱水中で２０時間処理し、未反応モノマーや低重合物を抽出除去した。抽出後のペレットは８０℃で５０時間以上乾燥した。得られたペレットの硫酸相対粘度を測定した結果、その値は２．７であった。
【００３７】
参考例４  成形品の作成
実施例および比較例で使用した比重、引張強さ、曲げ強度、曲げ弾性率の試験用成形品は次の方法で作成した。ＩＳＯ１８７４−２に準じ、日精樹脂工業（株）製の射出成形機ＮＥＸ１０００により、シリンダ温度２９０℃、金型表面温度８０℃、スクリュー回転数１２０ｒｐｍ、射出／冷却＝２０／２０秒を固定条件とし、前記ショートショット法としてキャビティの７０％に（Ａ）ポリアミド樹脂組成物と（Ｂ）発泡剤を含む（Ｄ）発泡剤マスターバッチの混合物を射出成形した。
【００３８】
参考例５  硫酸相対粘度測定方法
ＪＩＳ−Ｋ６８１０に従って９８％硫酸での相対粘度を測定した。
【００３９】
参考例６  融点測定方法
示唆走査熱量分析（ＤＳＣ）法を用いて、昇温速度２０℃／ｍｉｎで、融点＋３０℃の温度まで昇温することにより、昇温時に得られる結晶化温度を測定した。
【００４０】
参考例７  結晶化温度測定方法
示唆走査熱量分析（ＤＳＣ）法を用いて、昇温速度２０℃／ｍｉｎで、融点＋３０℃の温度まで昇温し、昇温完了後５ｍｉｎ保持した後、降温速度２０℃／ｍｉｎで降温することにより、降温時に得られる結晶化温度を測定した。
【００４１】
［実施例１］
参考例１に示した重合方法で製造された（Ａ１）ＰＡ三元共重合体を１００重量部、  ガラス繊維［日本電気硝子（株）製：商品名Ｔ−２８９］を１００重量部の割合で２軸押出機（東芝機械社製：ＺＳＫ５７）を用いてシリンダ設定温度２９０℃、スクリュー回転数２００ｒｐｍの条件下で溶融混練を行った。その際、（Ａ１）は元込めで、（Ｅ）強化材であるガラス繊維はサイドフィードした。サイドフィード位置としては元込め位置から吐出口までの長さを１として、元込め位置から３／５の位置から行った。溶融混錬した後、ストランド状のガットを冷却バスで冷却し、カッターを用いてペレットを得た。得られた（Ａ）ポリアミド樹脂組成物１００重量部と（Ｂ）発泡剤を２０重量％含有した（Ｄ）発泡剤マスターバッチである[永和化成製：ＥＥ２０６]５重量部とを混合し、参考例４に示した方法により得られた製品を、前記測定方法によって諸特性を調べた。その結果を表１に示す。
【００４２】
〔比較例１〕
実施例１に示した（Ａ１）ＰＡ三元共重合体を参考例２に示した重合方法で製造されたＰＡニ元共重合体としたこと以外は実施例１と同様にしてペレットを得た。得られたペレット１００重量部と（Ｂ）発泡剤を２０重量％含有（Ｄ）発泡剤マスターバッチ［永和化成製：ＥＥ２０６］５重量部とを混合し、参考例４により得られた製品を、前記測定方法によって諸特性を調べた。その結果を表１に示す。
【００４３】
〔比較例２〕
実施例１に示した（Ａ１）ＰＡ三元共重合体を参考例３に示した重合方法で製造されたＰＡ６６樹脂としたこと以外は実施例１と同様にしてペレットを得た。得られたペレット１００重量部と（Ｂ）発泡剤を２０重量％含有（Ｄ）発泡剤マスターバッチ［永和化成製：ＥＥ２０６］５重量部とを混合し、参考例４により得られた製品を、前記測定方法によって諸特性を調べた。その結果を表１に示す。
【００４４】
【表１】
2009249549.tif 000002
【００４５】
実施例１および比較例１、２より、特定共重合比率の（Ａ１）ＰＡ三元共重合体に（Ｅ）強化材であるガラス繊維を配合して得られた（Ａ）ポリアミド樹脂組成物に（Ｄ）発泡剤マスターバッチを混合し、射出成形を用い、ショートショット法によって得られるＰＡ樹脂発泡体の製造方法は、軽量化しつつ、優れた機械物性を示す発泡体を得られることが確認された。